(57)【要約】【課題】、非晶質層を形成するために基板内に打ち込まれた特定原子の分布プロファイルを適切に制御することが可能な半導体基板の製造方法を提供すること。【解決手段】半導体基板の製造方法は、支持基板の表面および単結晶層の表面の少なくとも一方に、半導体の多結晶層を形成する多結晶層形成工程を備える。支持基板の表面に真空中で特定原子を照射することで特定原子を含む第１の非晶質層を形成するとともに、単結晶層の表面に真空中で特定原子を照射することで特定原子を含む第２の非晶質層を形成する非晶質層形成工程を備える。第１の非晶質層と第２の非晶質層とを接触させ、接合基板を生成する接触工程を備える。接合基板を熱処理する熱処理工程を備える。特定原子は、化合物半導体と結晶化することのない不活性な原子である。多結晶層形成工程で形成される多結晶層の平均結晶粒径は、支持基板の平均結晶粒径よりも小さい。【選択図】図１
2015220321.tif 000002
【特許請求の範囲】
【請求項１】
第１元素と第２元素によって構成される化合物半導体の多結晶の支持基板と、前記化合物半導体の単結晶層と、を備える半導体基板の製造方法であって、
前記支持基板の表面および前記単結晶層の表面の少なくとも一方に、前記第１元素および前記第２元素の少なくとも一方によって構成される半導体の多結晶層を形成する多結晶層形成工程と、
前記多結晶層形成工程の後に、前記支持基板の表面に真空中で１種類以上の特定原子を照射することで前記特定原子を含む第１の非晶質層を形成するとともに、前記単結晶層の表面に真空中で前記１種類以上の特定原子を照射することで前記特定原子を含む第２の非晶質層を形成する非晶質層形成工程と、
前記非晶質層形成工程が行われた真空中において、前記第１の非晶質層と前記第２の非晶質層とを接触させ、接合界面を有する接合基板を生成する接触工程と、
前記接合基板を熱処理する熱処理工程と、
を備え、
前記特定原子は、前記化合物半導体、前記第１元素の多結晶、前記第２元素の多結晶の何れとも結晶化することのない不活性な原子であり、
前記多結晶層形成工程で形成される前記多結晶層の平均結晶粒径は、前記支持基板の平均結晶粒径よりも小さいことを特徴とする半導体基板の製造方法。
【請求項２】
前記多結晶層の平均結晶粒径は、前記支持基板の平均結晶粒径の１／１００以下であることを特徴とする請求項１に記載の半導体基板の製造方法。
【請求項３】
前記多結晶層形成工程において、前記多結晶層の表面近傍部分における平均結晶粒径が、前記多結晶層の前記支持基板側のバルク部における平均結晶粒径に比して小さくなるように、前記多結晶層の形成条件を前記多結晶層の形成中に変化させることを特徴とする請求項１または２に記載の半導体基板の製造方法。
【請求項４】
前記多結晶層形成工程において、前記多結晶層は、物理気相成長法（ＰＶＤ）によって形成されることを特徴とする請求項１〜３の何れか１項に記載の半導体基板の製造方法。
【請求項５】
前記多結晶層形成工程において、
前記支持基板の表面に前記多結晶層を形成する場合には、前記支持基板と前記多結晶層の原料となるターゲットとを対向させ、前記支持基板と前記ターゲットとの間に前記多結晶層の形成が進むにつれて交流成分が大きくなるような特定電圧を印加し、
前記単結晶層の表面に前記多結晶層を形成する場合には、前記単結晶層と前記ターゲットとを対向させ、前記単結晶層と前記ターゲットとの間に前記特定電圧を印加することを特徴とする請求項３または４に記載の半導体基板の製造方法。
【請求項６】
前記第１元素はＳｉであり、
前記第２元素はＣであり、
前記多結晶層はＳｉＣで構成されていることを特徴とする請求項１〜５の何れか１項に記載の半導体基板の製造方法。
【請求項７】
前記第１元素はＳｉであり、
前記第２元素はＣであり、
前記多結晶層はＣで構成されていることを特徴とする請求項１〜５の何れか１項に記載の半導体基板の製造方法。
【請求項８】
前記１種類以上の特定原子はアルゴンを含むことを特徴とする請求項１〜７の何れか１項に記載の半導体基板の製造方法。
【請求項９】
前記多結晶層形成工程では、前記支持基板の表面に前記多結晶層が形成され、
前記支持基板の表面に形成された前記多結晶層の表面を、化学的機械研磨（Chemical Mechanical Polishing）によって平坦化する平坦化工程をさらに備え、
前記平坦化工程は前記非晶質層形成工程の前に行われることを特徴とする請求項１〜８の何れか１項に記載の半導体基板の製造方法。
【請求項１０】
第１元素と第２元素によって構成される化合物半導体の多結晶の支持基板と、
前記支持基板上に配置されている、前記第１元素および前記第２元素の少なくとも一方によって構成される半導体の多結晶層と、
前記多結晶層上に配置されている、前記化合物半導体の単結晶層と、
を備え、
前記多結晶層の平均結晶粒径は、前記支持基板の平均結晶粒径よりも小さく、
前記多結晶層の前記単結晶層側の表面近傍部分の結晶粒界に、１種類以上の特定原子が複数存在しており、
前記特定原子は、前記化合物半導体、前記第１元素の多結晶、前記第２元素の多結晶の何れとも結晶化することのない不活性な原子であることを特徴とする半導体基板。
【請求項１１】
前記多結晶層の平均結晶粒径は、前記支持基板の平均結晶粒径の１／１００以下であることを特徴とする請求項１０に記載の半導体基板。
【請求項１２】
前記多結晶層の前記単結晶層側の表面近傍部分における平均結晶粒径は、前記多結晶層の前記支持基板側のバルク部における平均結晶粒径に比して小さいことを特徴とする請求項１０または１１に記載の半導体基板。
【請求項１３】
前記第１元素はＳｉであり、
前記第２元素はＣであり、
前記多結晶層はＳｉＣで構成されていることを特徴とする請求項１０〜１２の何れか１項に記載の半導体基板。
【請求項１４】
前記第１元素はＳｉであり、
前記第２元素はＣであり、
前記多結晶層はＣで構成されていることを特徴とする請求項１０〜１２の何れか１項に記載の半導体基板。
【請求項１５】
前記１種類以上の特定原子はアルゴンを含むことを特徴とする請求項１０〜１４の何れか１項に記載の半導体基板。
【発明の詳細な説明】
【技術分野】
【０００１】
本明細書では、非晶質層を形成するために基板内に打ち込まれた特定原子の分布プロファイルを適切に制御することが可能な半導体基板の製造方法に関する技術を開示する。
【背景技術】
【０００２】
ウエハの接合方法として、被接合材間を常温、無加圧で接合する技術が知られている。当該技術では、被接合材の接合面のそれぞれに対し、いずれも希ガス等のイオンビームを照射して接合面における酸化物や有機物等を除去することで、接合面表面の原子を、化学的結合を形成し易い活性な状態に活性化する。そして、活性化された接合面同士を重ね合わせることにより、接着剤等を使用することなしに常温での接合が可能となる。なお、関連する技術として特許文献１の技術が知られている。
【先行技術文献】
【特許文献】
【０００３】
【特許文献１】特開２０１２−２２３７９２号公報
【発明の概要】
【発明が解決しようとする課題】
【０００４】
上記の接合方法では、表面活性化処理時に、被接合材の表面近傍に希ガス等の原子が打ち込まれてしまう。そして、接合後の加熱処理において、打ち込まれた原子が移動し、接合界面部分などの特定の部分に凝集してしまう場合がある。すると、打ち込まれた原子が凝集している領域が存在することに起因して、接合基板を用いて製造した半導体デバイスの電気特性が劣化してしまう場合がある。
【課題を解決するための手段】
【０００５】
本明細書では、第１元素と第２元素によって構成される化合物半導体の多結晶の支持基板と、化合物半導体の単結晶層と、を備える半導体基板の製造方法を開示する。この半導体基板の製造方法は、支持基板の表面および単結晶層の表面の少なくとも一方に、第１元素および第２元素の少なくとも一方によって構成される半導体の多結晶層を形成する多結晶層形成工程を備える。多結晶層形成工程の後に、支持基板の表面に真空中で１種類以上の特定原子を照射することで特定原子を含む第１の非晶質層を形成するとともに、単結晶層の表面に真空中で１種類以上の特定原子を照射することで特定原子を含む第２の非晶質層を形成する非晶質層形成工程を備える。非晶質層形成工程が行われた真空中において、第１の非晶質層と第２の非晶質層とを接触させ、接合界面を有する接合基板を生成する接触工程を備える。接合基板を熱処理する熱処理工程を備える。特定原子は、化合物半導体、第１元素の多結晶、第２元素の多結晶の何れとも結晶化することのない不活性な原子である。多結晶層形成工程で形成される多結晶層の平均結晶粒径は、支持基板の平均結晶粒径よりも小さい。
【０００６】
上記方法では、非晶質層形成工程により、支持基板の表面に第１の非晶質層を形成するとともに、単結晶層の表面に第２の非晶質層を形成することができる。非晶質層は、原子が結晶構造のような規則性を持たない状態となっている層である。第１の非晶質層と第２の非晶質層とが接触している状態で熱処理工程を行うことにより、第１の非晶質層および第２の非晶質層を再結晶化させることができる。第１の非晶質層と第２の非晶質層とが一体となって再結晶化するため、支持基板と単結晶層とを、共有結合によって強固に接合させることができる。
【０００７】
また、第１の非晶質層および第２の非晶質層には、１種類以上の特定原子が注入された状態となっている。第１および第２の非晶質層は、化合物半導体の単結晶または多結晶、第１元素の多結晶、第２元素の多結晶、の何れかを元として形成される層である。そして特定原子は、化合物半導体、第１元素の多結晶、第２元素の多結晶の何れとも結晶化することのない不活性な原子である。従って、第１および第２の非晶質層が再結晶化するときに、特定原子は、結晶粒の内部に存在することができないため、結晶粒界に移動することになる。すなわち、結晶粒界は、特定原子を捕捉して固定化する役割を果たす。
【０００８】
第１の非晶質層の形成元の層および第２の非晶質層の形成元の層の少なくとも一方は、多結晶層を元として形成された非晶質層である。そして、多結晶層を元として形成された非晶質層の再結晶化は、多結晶層の結晶構造に倣った原子配列となるように行われる。したがって、多結晶層を元として形成された非晶質層が多結晶層に再結晶化すると、当該再結晶化後の多結晶層の平均結晶粒径は、支持基板の平均結晶粒径よりも小さくなる。すなわち、再結晶化後の多結晶層における結晶粒界の存在密度を、支持基板における結晶粒界の存在密度よりも高くすることができる。前述したように、第１および第２の非晶質層が再結晶化するときに、特定原子は結晶粒界に捕捉され固定化されるため、結晶粒界の存在密度が高くなるほど、特定原子の移動量が少なくなる。したがって、多結晶層を元として形成された非晶質層では、再結晶化時における特定原子の移動を抑制することが可能となる。よって特定原子の分布プロファイルを、熱処理工程前の分布プロファイルと同様の状態に維持できるため、特定原子の分布プロファイルが熱処理工程によって不均一に変化してしまうことを防止できる。その結果、接合基板を用いて各種のデバイスを製造したときに、不均一な特定原子の分布プロファイルに起因してデバイスの特性にバラつきが発生してしまうという事態の発生を防止することが可能となる。
【発明の効果】
【０００９】
本明細書に開示されている技術によれば、非晶質層を形成するために基板内に打ち込まれた特定原子の分布プロファイルを適切に制御することが可能な半導体基板の製造方法を提供することができる。
【図面の簡単な説明】
【００１０】
【図１】接合基板の製造方法を示すフロー図である。
【図２】接合基板の斜視図である。
【図３】支持基板の断面概略図である。
【図４】接合基板の製造工程の説明図である。
【図５】接合基板の製造工程の説明図である。
【図６】接合基板の製造工程の説明図である。
【図７】接合基板１００の熱処理工程前における接合界面近傍の部分拡大図である。
【図８】VIII−VIII部分の断面図である。
【図９】接合基板１００の熱処理工程後における接合界面近傍の部分拡大図である。
【図１０】X−X部分の断面図である。
【図１１】接合基板１０の熱処理工程前における接合界面近傍の部分拡大図である。
【図１２】接合基板１０の熱処理工程後における接合界面近傍の部分拡大図である。
【発明を実施するための最良の形態】
【００１１】
以下、本明細書で開示する実施例の技術的特徴の幾つかを記す。なお、以下に記す事項は、各々単独で技術的な有用性を有している。
【００１２】
（特徴１）多結晶層の平均結晶粒径は、支持基板の平均結晶粒径の１／１００以下であってもよい。これにより、多結晶層を元として形成された非晶質層を再結晶化するときに、当該非晶質層内における特定原子の移動を抑制することが可能となる。
【００１３】
（特徴２）多結晶層形成工程において、多結晶層の単結晶層側の表面近傍部分における平均結晶粒径が、多結晶層の支持基板側のバルク部における平均結晶粒径に比して小さくなるように、多結晶層の形成条件を多結晶層の形成中に変化させてもよい。これにより、特定原子が注入される部分である、多結晶層の単結晶層側の表面近傍部分において、結晶粒界の存在密度を高めることができる。また、多結晶層の支持基板側のバルク部を、平均結晶粒径の大小に関わらず、高いレートで形成することが可能となる。
【００１４】
（特徴３）多結晶層形成工程において、多結晶層は、物理気相成長法（ＰＶＤ）によって形成されてもよい。
【００１５】
（特徴４）多結晶層形成工程において、支持基板の表面に多結晶層を形成する場合には、支持基板と多結晶層の原料となるターゲットとを対向させ、支持基板とターゲットとの間に多結晶層の形成が進むにつれて交流成分が大きくなるような特定電圧を印加してもよい。また、多結晶層形成工程において、単結晶層の表面に多結晶層を形成する場合には、単結晶層とターゲットとを対向させ、単結晶層とターゲットとの間に特定電圧を印加してもよい。交流成分が大きくなるにつれて、多結晶層をエッチングする逆スパッタリングが行われることになる。従って、多結晶層の形成が進むにつれて、多結晶層を構成する結晶粒の平均結晶粒径を小さくすることが可能となる。
【００１６】
（特徴５）第１元素はＳｉであり、第２元素はＣであり、多結晶層はＳｉＣで構成されていてもよい。これにより、化合物半導体の単結晶層は単結晶ＳｉＣとなる。また支持基板は、多結晶ＳｉＣとなる。多結晶ＳｉＣは単結晶ＳｉＣに比して安価であるため、単結晶ＳｉＣのみで形成された基板に比して製造コストが低減されたＳｉＣ基板を製造することが可能となる。
【００１７】
（特徴６）第１元素はＳｉであり、第２元素はＣであり、多結晶層はＣで構成されていてもよい。
【００１８】
（特徴７）上記の半導体基板の製造方法では、１種類以上の特定原子はアルゴンを含んでいてもよい。
【００１９】
（特徴８）多結晶層形成工程では、支持基板の表面に多結晶層が形成されてもよい。支持基板の表面に形成された多結晶層の表面を、化学的機械研磨（Chemical Mechanical Polishing）によって平坦化する平坦化工程をさらに備えていてもよい。平坦化工程は非晶質層形成工程の前に行われてもよい。化学的機械研磨では、エッチング速度が面方位に応じて変化するため、様々な面方位が表出している多結晶を研磨する場合には、平坦度が低下してしまう。しかし上記の半導体基板の製造方法では、支持基板の表面よりも小さい平均結晶粒径を有する多結晶層の表面に化学的機械研磨を行うことができるため、平坦度の低下を抑制することができる。
【実施例】
【００２０】
＜接合基板の構成＞
図２に、本実施例に係る接合基板１０の斜視図を示す。接合基板１０は略円盤状に形成されている。接合基板１０は、下側に配置された支持基板１２と、支持基板１２の上面に貼り合わされた単結晶基板１４とを備えている。単結晶基板１４は、例えば、化合物半導体（例：６Ｈ−ＳｉＣ、４Ｈ−ＳｉＣ、ＧａＮ、ＡｌＮ）の単結晶によって形成されていてもよい。また例えば、単元素半導体（例：Ｓｉ、Ｃ）の単結晶によって形成されていてもよい。
【００２１】
支持基板１２には、各種の材料を用いることができる。支持基板１２は、単結晶基板１４に適用される各種の熱プロセスに対する耐性を有することが好ましい。また支持基板１２は、単結晶基板１４との熱膨張率の差が小さい材料であることが好ましい。例えば、単結晶基板１４にＳｉＣを用いる場合には、支持基板１２には、単結晶ＳｉＣ、多結晶ＳｉＣ、単結晶Ｓｉ、多結晶Ｓｉ、サファイア、ＧａＮ、カーボンなどを用いることが可能である。多結晶ＳｉＣには、様々なポリタイプのＳｉＣ結晶が混在していても良い。様々なポリタイプが混在する多結晶ＳｉＣは、厳密な温度制御を行うことなく製造することができるため、支持基板１２を製造するコストを低減させることが可能となる。支持基板１２の厚さＴＴ１は、後工程加工に耐えることができる機械的強度が得られるように定めればよい。厚さＴＴ１は、例えば、支持基板１２の直径が１００（ｍｍ）である場合には、１００（μｍ）程度であってもよい。
【００２２】
＜接合基板の製造方法＞
本実施例に係る接合基板１０の製造方法を、図１のフローと、図３〜図６の模式図を用いて説明する。なお、図３〜図６は断面図を含んでいるが、見易さのためにハッチングを省略している。本実施例では、例として、支持基板１２が多結晶ＳｉＣであり、単結晶基板１４が単結晶４Ｈ−ＳｉＣである場合を説明する。
【００２３】
まず、支持基板１２、および、単結晶基板１４を準備する。ステップＳ１において、多結晶層形成工程が行われる。多結晶層形成工程は、支持基板１２の表面にＳｉＣの多結晶層１１を形成するとともに、単結晶基板１４の表面にＳｉＣの多結晶層１３を形成する工程である。
【００２４】
多結晶層１１および１３は、ＰＶＤ（物理気相成長）法によって形成される。ＰＶＤ法の具体例としては、スパッタリング法やイオンプレーティング法などが挙げられる。これらの方法では、ターゲットとなるＳｉＣを真空中でイオンビーム、アーク放電及びグロー放電等に晒し、飛び散ったＳｉＣの微結晶を支持基板１２や単結晶基板１４の表面に付着させることが行われる。なお、ＰＶＤ法によるさらなる具体的な形成方法については、周知の技術であるため、ここでは詳細な説明を省略する。
【００２５】
図３に、多結晶層１１が形成された支持基板１２の断面概略図を示す。支持基板１２の平均結晶粒径は、数十マイクロメートルから数百マイクロメートルである。一方、多結晶層１１の平均結晶粒径は、数十マイクロメートル以下である。すなわち、多結晶層１１の平均結晶粒径は、支持基板１２の平均結晶粒径よりも小さくされている。多結晶層１１の平均結晶粒径は、支持基板１２の平均結晶粒径の１／５０から１／１００程度であることが好ましい。
【００２６】
また、多結晶層１１の表面近傍部分（図３、領域Ａ１参照）における平均結晶粒径が、多結晶層１１の支持基板１２側のバルク部（図３、領域Ａ２参照）における平均結晶粒径に比して小さくされてもよい。このような構造は、多結晶層１１の形成条件を、多結晶層１１の形成中に変化させることで実現することができる。例えば、上述したＰＶＤ法を用いる場合には、支持基板１２と、多結晶層１１の原料となるターゲットと、を対向させる。そして、支持基板１２とターゲットとの間に、多結晶層１１の形成が進むにつれて交流成分が大きくなるような特定電圧を印加してもよい。交流成分が大きくなるにつれて、多結晶層１１をエッチングする逆スパッタリングが行われる比率が大きくなる。従って、多結晶層１１の形成が進むにつれて、多結晶層１１を構成する結晶粒の平均結晶粒径が小さくなるように制御することが可能となる。なお、単結晶基板１４上に形成された多結晶層１３の構造も、前述した多結晶層１１の構造と同様であるため、ここでは説明を省略する。
【００２７】
多結晶層１１および１３の膜厚は、後述する非晶質層形成工程（ステップＳ３）において、多結晶層１１および１３の表面の結晶構造を表面から一定の深さで破壊する場合の破壊深さよりも大きくするように定めればよい。具体的には、多結晶層１１および１３の膜厚は、１ナノメートル以上であることが好ましい。また多結晶層１１および１３の膜厚は、１マイクロメートル以下であることが好ましい。
【００２８】
ステップＳ２において、平坦化工程が行われる。平坦化工程では、支持基板１２上に形成された多結晶層１１の表面、および、単結晶基板１４上に形成された多結晶層１３の表面が、化学的機械研磨（Chemical Mechanical Polishing）によって平坦化される。なお、化学的機械研磨は周知の技術であるため、化学的機械研磨の具体的内容の説明は省略する。
【００２９】
ステップＳ３において、非晶質層形成工程が行われる。非晶質層形成工程は、支持基板１２上に形成された多結晶層１１の表面を改質して非晶質層１１ｂを形成するとともに、単結晶基板１４上に形成された多結晶層１３の表面を改質して非晶質層１３ｂを形成する工程である。非晶質層とは、原子が結晶構造のような規則性を持たない状態となっている層のことをさす。
【００３０】
具体的に説明する。図４に示すように、多結晶層１３が形成された単結晶基板１４と、多結晶層１１が形成された支持基板１２を、チャンバー１０１内にセットする。次に、単結晶基板１４と支持基板１２との相対位置の位置合わせを行う。位置合わせは、後述する接触工程で両基板が正しい位置関係で接触できるように行われる。次に、チャンバー１０１内を真空状態にする。チャンバー１０１内の真空度は、例えば、１×１０−４〜１×１０−６（Ｐａ）程度であってもよい。
【００３１】
図５に示すように、多結晶層１１の表面１１ａおよび多結晶層１３の表面１３ａにＦＡＢガン（高速原子ビーム：Fast  Atom  Beam）１０２を用いて、アルゴンの中性原子ビームを照射する。アルゴンの中性原子ビームは、表面１１ａの全面および表面１３ａの全面に均一に照射される。例えば、アルゴンの中性原子ビームを、オーバーラップ部分を有するように走査させながら、表面１１ａおよび表面１３ａの全面に照射してもよい。これにより、表面１１ａおよび１３ａの結晶構造を、表面から一定の深さで破壊することができる。その結果、基板表面に、ＳｉとＣを含んでいる非晶質層１１ｂおよび１３ｂを形成することができる。また、非晶質層１１ｂおよび１３ｂには、アルゴン原子が打ち込まれている状態となる。また、ＳｉとＣの含有比率が１：１となるように、非晶質層１１ｂおよび１３ｂを形成することができる。これにより、非晶質層１１ｂおよび１３ｂを再結晶化させる場合に、ＳｉＣ結晶を形成させることが可能となる。
【００３２】
図５では、非晶質層１１ｂおよび１３ｂを、グレーの塗りつぶしで擬似的に示している。非晶質層１１ｂの厚さＴ１１、および非晶質層１３ｂの厚さＴ１３は、ＦＡＢガン１０２から照射されるアルゴン原子のエネルギーにより制御できる。アルゴンの照射量（ａｔｏｍｓ／ｃｍ２）は、形成する非晶質層の厚さとスパッタレートを用いて算出するとしてもよい。また入射エネルギーは、例えば１．５（ｋｅＶ）程度であってもよい。
【００３３】
また、非晶質層形成工程では、表面１１ａおよび１３ａの酸化膜や吸着層を除去して結合手を表出させることができるため、表面１１ａおよび１３ａを活性化することができる。また非晶質層形成工程は真空中での処理であるため、表面１１ａおよび１３ａは、酸化等されず活性状態を保持することができる。
【００３４】
ステップＳ４において、接触工程が行われる。接触工程では、図６に示すように、支持基板１２の表面に形成されている非晶質層１１ｂと、単結晶基板１４の表面に形成されている非晶質層１３ｂとを、チャンバー１０１内で、真空中で接触させる。また、接触後に支持基板１２と単結晶基板１４とが離反しないように、不図示のジグ等を用いて固定してもよい。
【００３５】
ステップＳ５において、熱処理工程が行われる。熱処理工程では、非晶質層１１ｂと１３ｂとが接触している状態で、支持基板１２および単結晶基板１４を熱処理する。熱処理工程は、チャンバー１０１内で減圧下で行われても良いし、チャンバー１０１以外の他の炉内で行われても良い。
【００３６】
熱処理工程では、支持基板１２および単結晶基板１４が、所定温度（例えば１０００℃程度）に加熱される。これにより、非晶質層１１ｂおよび１３ｂに、流動性を持たせることができる。非晶質層１１ｂと１３ｂとの接触面には、空間が形成される場合がある。形成される空間の体積は、非晶質層１１ｂや１３ｂの表面粗さが大きくなるほど大きくなる。そこで熱処理工程を行なうことにより、非晶質層１１ｂおよび１３ｂを形成している原子を流動させることができるため、非晶質層１１ｂと１３ｂとの接触面に形成されている空間を埋めることができる。
【００３７】
また熱処理工程により、非晶質層１１ｂおよび１３ｂを、原子配列に規則性がない状態から、原子配列に規則性を有する状態へ再結晶化させることができる。再結晶化が完了すると、非晶質層１１ｂおよび１３ｂが消滅し、多結晶層１３と１１とが直接に接合している接合基板１０が形成される。
【００３８】
＜比較例＞
比較例を、図７〜図１０を用いて説明する。比較例では、ステップＳ１の多結晶層形成工程を行わずに接合基板１００を作成する場合を説明する。図７は、熱処理工程（ステップＳ５）前における、接合基板１００の接合界面近傍の部分拡大図である。図８は、図７のVIII−VIII部分の断面図である。すなわち図８は、非晶質層１１２ｂの表面を接合基板１００に垂直な方向から観察した図である。図９は、熱処理工程後における、図７と同一部分の部分拡大図である。図１０は、熱処理工程後における、図８と同一部分の断面図である。なお、図７〜図１０では、アルゴン原子を白抜きの丸印で擬似的に示している。また図７および図９では、ＳｉＣ多結晶の結晶粒界を、模擬的に網の目状に記載している。
【００３９】
図７に示すように、接合基板１００では、支持基板１１２の表面を破壊して形成された非晶質層１１２ｂと、単結晶基板１１４の表面を破壊して形成された非晶質層１１４ｂとが、接触している。図７に示すように、非晶質層１１２ｂおよび１１４ｂ内には、ステップＳ３の非晶質層形成工程によって、アルゴン原子が注入されている。熱処理工程前においては、アルゴン原子の深さ方向（すなわち図７の上下方向）の分布プロファイルは、ガウス分布に従った状態である。したがって、非晶質層１１２ｂおよび１１４ｂでは、その深さ方向の全体に、アルゴン原子が分散している状態である。また図８に示すように、熱処理工程前においては、非晶質層１１２ｂの表面を観察したときのアルゴン原子の面内分布プロファイルは均一である。換言すると、熱処理工程前においては、アルゴン原子の面内密度は一定である。これは、ステップＳ３において、支持基板１１２の表面および単結晶基板１１４の表面１に、アルゴンの中性原子ビームを均一に照射しているためである。
【００４０】
熱処理工程（ステップＳ５）では、ファーネスを用いた熱処理によって、接合基板１００の全体が加熱される。また支持基板１１２や単結晶基板１１４を構成しているＳｉＣは、Ｓｉ等に比べて熱伝導率が高いため、非晶質層１１２ｂおよび１１４ｂの温度を上昇させにくいという特性を有する。従って、ファーネスを用いた熱処理では、レーザアニールなどの高速熱処理に比して、非晶質層１１２ｂおよび１１４ｂの温度上昇傾きが小さくなる。例えば、非晶質層１１２ｂや１１４ｂを、最大で数十度／秒の温度上昇傾きでしか加熱することができない。
【００４１】
このような比較的小さい温度上昇傾きで非晶質層１１２ｂおよび１１４ｂを熱処理する場合には、非晶質層１１２ｂおよび１１４ｂを、原子配列に規則性がない状態から、原子配列に規則性を有する状態へ再結晶化させることができる。非晶質層１１４ｂの再結晶化は、非晶質層１１４ｂと単結晶基板１１４との界面Ｆ１（図７参照）から非晶質層１１４ｂの内部側（すなわち図７の下側。矢印Ｙ１参照）へ向かって、単結晶基板１１４の結晶構造（単結晶ＳｉＣ）に倣った原子配列となるように行われる。また非晶質層１１２ｂの再結晶化は、非晶質層１１２ｂと支持基板１１２との界面Ｆ２（図７参照）から非晶質層１１２ｂの内部側（すなわち図７の上側。矢印Ｙ２参照）へ向かって、支持基板１１２の結晶構造（多結晶ＳｉＣ）に倣った原子配列となるように行われる。従って再結晶化が完了すると、図９に示すように、非晶質層１１２ｂおよび１１４ｂが消滅し、単結晶基板１１４と支持基板１１２とが直接に接合している接合基板１００が形成される。非晶質層１１２ｂと１１４ｂとが一体となって再結晶化するため、単結晶基板１１４と支持基板１１２とを共有結合によって強固に接合させることができる。
【００４２】
また、アルゴンは、ＳｉＣと結晶化することのない不活性な原子である。すると、非晶質層１１２ｂおよび１１４ｂの再結晶化時において、アルゴンは結晶粒の内部に取り込まれることがないため、結晶粒界に移動することになる。すなわち結晶粒界は、アルゴンを捕捉して固定化する、ゲッターとして機能することになる。そして、非晶質層１１４ｂ内のアルゴン原子は、非晶質層１１４ｂの再結晶化が進むにつれて、再結晶化が行われていない領域に移動する。すなわち、図７の矢印Ｙ１方向へ移動する。そして、アルゴン原子が結晶粒界に到達すると、結晶粒界に捕捉されて固定化される。同様に、非晶質層１１２ｂ内のアルゴン原子は、非晶質層１１２ｂの再結晶化が進むにつれて、再結晶化が行われていない領域に移動する。すなわち、図７の矢印Ｙ２方向へ移動する。そして、アルゴン原子が結晶粒界に到達すると、結晶粒界に捕捉されて固定化される。その結果、非晶質層１１２ｂおよび１１４ｂの再結晶化が完了すると、図９に示すように、支持基板１１２と単結晶基板１１４との接合界面１１５の近傍、および、支持基板１１２内の結晶粒界にアルゴン原子が凝集することになる。
【００４３】
また図１０に示すように、熱処理工程後において、アルゴン原子が面内方向に移動して部分的に凝集することで、凝集部分が島状や線状に点在する場合がある。この場合に、アルゴン原子の面内分布プロファイルは不均一となる。換言すると、熱処理工程後において、アルゴン原子の面内密度に面内バラつきが発生する場合がある。
【００４４】
以上より、比較例では、アルゴン原子の面内の分布プロファイルが、熱処理工程によって不均一な状態に変化する場合がある。すると、接合基板１００を用いて各種のデバイスを作成したときに、デバイス特性の面内バラつきが発生する原因となる場合があるため、好ましくない。また比較例では、アルゴン原子の深さ方向の分布プロファイルにおいて、接合界面１１５の近傍にアルゴン原子が凝集する場合がある。すると、接合界面１１５を横切るように電流経路が形成される縦型のデバイスを作成した場合に、Ｉ−Ｖ特性が変化してしまう原因となる場合があるため、好ましくない。
【００４５】
＜効果＞
本明細書の開示技術の効果を、図１１および図１２を用いて説明する。図１１は、熱処理工程（ステップＳ５）前における、接合基板１０の接合界面近傍の部分拡大図である。図１２は、熱処理工程後における、図１１と同一部分の部分拡大図である。なお、図１１および図１２では、アルゴン原子を白抜きの丸印で擬似的に示すとともに、ＳｉＣ多結晶の結晶粒界を模擬的に網の目状に記載している。
【００４６】
図１１に示すように、接合基板１０では、支持基板１２上の多結晶層１１の表面を破壊して形成された非晶質層１１ｂと、単結晶基板１４上の多結晶層１３の表面を破壊して形成された非晶質層１３ｂとが、接触している。前述したように、非晶質層１１ｂおよび１３ｂでは、その深さ方向の全体に、アルゴン原子がガウス分布に従って分散している。また、アルゴン原子の面内分布プロファイルは均一である。
【００４７】
熱処理工程（ステップＳ５）では、ファーネスを用いた熱処理によって、接合基板１０の全体が加熱される。これにより、非晶質層１１ｂおよび１３ｂを、原子配列に規則性がない状態から、原子配列に規則性を有する状態へ再結晶化させることができる。非晶質層１３ｂの再結晶化は、非晶質層１３ｂと多結晶層１３との界面Ｆ１１（図１１参照）から非晶質層１３ｂの内部側（すなわち図１１の下側。矢印Ｙ１１参照）へ向かって、多結晶層１３の結晶構造（多結晶ＳｉＣ）に倣った原子配列となるように行われる。また非晶質層１１ｂの再結晶化は、非晶質層１１ｂと多結晶層１１との界面Ｆ１２（図１１参照）から非晶質層１１ｂの内部側（すなわち図１１の上側。矢印Ｙ１２参照）へ向かって、多結晶層１１の結晶構造（多結晶ＳｉＣ）に倣った原子配列となるように行われる。従って再結晶化が完了すると、図１２に示すように、非晶質層１１ｂおよび１３ｂが消滅し、多結晶層１１と１３とが直接に接合している接合基板１０が形成される。非晶質層１１ｂと１３ｂとが一体となって再結晶化するため、単結晶基板１４と支持基板１２とを共有結合によって強固に接合させることができる。
【００４８】
前述したように、非晶質層１３ｂ内のアルゴン原子は、非晶質層１３ｂの再結晶化が進むにつれて図１１の矢印Ｙ１１方向へ移動し、結晶粒界に捕捉されて固定化される。同様に、非晶質層１１ｂ内のアルゴン原子は、非晶質層１１ｂの再結晶化が進むにつれて図１１の矢印Ｙ１２方向へ移動し、結晶粒界に捕捉されて固定化される。その結果、非晶質層１１ｂおよび１３ｂの再結晶化が完了すると、図１２に示すように、多結晶層１１および１３の接合界面１５の近傍部分において、結晶粒界にアルゴン原子が固定化されている構造が完成する。
【００４９】
そして、再結晶化後の多結晶層１１および１３の平均結晶粒径は、支持基板１２の平均結晶粒径よりも小さくなる。すなわち、再結晶化後の多結晶層１１および１３における結晶粒界の存在密度を、支持基板１２における結晶粒界の存在密度よりも高くすることができる。前述したように、アルゴンは結晶粒界に捕捉され固定化されるため、結晶粒界の存在密度が高くなるほど、アルゴンの移動量を少なくすることができる。したがって、多結晶層１１および１３を元として形成された非晶質層１１ｂおよび１３ｂでは、再結晶化時におけるアルゴンの移動を抑制することが可能となる。
【００５０】
その結果、非晶質層１１ｂおよび１３ｂの再結晶化が完了した場合のアルゴン原子の深さ方向の分布プロファイル（図１２参照）を、熱処理工程前の分布プロファイル（図１１参照）と同様に、ガウス分布に従った状態に維持することができる。また、非晶質層１１ｂおよび１３ｂの再結晶化が完了した場合のアルゴン原子の面内分布プロファイルを、熱処理工程前の分布プロファイル（図８参照）と同様に、均一な状態に維持することができる。
【００５１】
以上より、本明細書の開示技術では、アルゴン原子の面内の分布プロファイルが、熱処理工程によって不均一な状態に変化してしまうことを防止することができる。接合基板１０を用いて各種のデバイスを作成したときに、デバイス特性の面内バラつきが発生してしまう事態や、Ｉ−Ｖ特性が変化してしまう事態を抑制することができる。
【００５２】
＜その他の効果＞
多結晶層１１の表面近傍部分（図３、領域Ａ１参照）における平均結晶粒径が、多結晶層１１の支持基板１２側のバルク部（図３、領域Ａ２参照）における平均結晶粒径に比して小さくされている。これにより、アルゴンが注入される部分である、多結晶層１１の表面近傍部分において、結晶粒界の存在密度を高めることができるため、再結晶化時におけるアルゴンの移動を効果的に抑制することが可能となる。また、多結晶層１１のバルク部は、アルゴンが注入されないため、結晶粒界の存在密度が低くてもよい。したがって、多結晶層１１の形成レートが高くなる条件（例：平均結晶粒径が大きくなるような条件）を使用して、バルク部を形成することができる。
【００５３】
支持基板１２は多結晶ＳｉＣであるが、多結晶ＳｉＣはＣＭＰによる平坦化が困難である。これは、多結晶ＳｉＣでは様々な面方位が表面に表出しているためである。ＣＭＰを行う場合、エッチング速度が面方位に応じて変化するため結晶粒の影響を大きく受けてしまい、平坦度が低下してしまう。しかし本明細書に記載の方法では、支持基板１２上に多結晶層１１を形成し、多結晶層１１の表面をＣＭＰで平坦化する。多結晶層１１の平均結晶粒径は支持基板１２の平均結晶粒径よりも小さいため、支持基板１２の表面をＣＭＰする場合に比して、ＣＭＰ後の表面の平坦度に与える影響を抑えることができる。すなわち、多結晶層１１を、平坦な表面を得るための中間層として流用することができる。
【００５４】
接触工程（ステップＳ４）では、非晶質層形成工程（ステップＳ３）で酸化膜や吸着層が除去された表面１１ａと表面１３ａとを、真空中において接触させるため、清浄な面同士を接合させることができる。これにより、多結晶層同士が原子レベルで直接に接合している構造を形成することができる。従って、接合基板１０を用いて縦型デバイスを作成する場合に、支持基板１２と単結晶基板１４との界面を横切るように電流経路上が形成される場合においても、当該界面の存在によってデバイスの性能が低下（例：オン抵抗の増加）してしまうことを防止することができる。本明細書に記載されている接合方法では、縦型デバイスの製造に適した接合基板１０を製造することが可能となる。
【００５５】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。
【００５６】
＜変形例＞
多結晶層形成工程（ステップＳ１）では、支持基板１２および単結晶基板１４の少なくとも一方の表面に、多結晶層を形成すればよい。例えば、支持基板１２の表面のみに多結晶層１１を形成してもよい。この場合、非晶質層形成工程（ステップＳ３）では、単結晶基板１４の表面を破壊して非晶質層を形成すればよい。
【００５７】
多結晶層形成工程（ステップＳ１）で形成される多結晶層は、表面近傍部分とバルク部とで、平均結晶粒径が同一であってもよい。このような構造は、多結晶層１１の形成条件を、多結晶層１１の形成中に一定に維持することで実現することができる。
【００５８】
多結晶層形成工程（ステップＳ１）で形成される多結晶層は、ＳｉＣの多結晶に限られない。多結晶層は、支持基板１２や単結晶基板１４を構成するＳｉＣに含まれる元素によって形成されてもよい。例えば、多結晶層はＳｉの多結晶であってもよいし、Ｃの多結晶であってもよい。
【００５９】
多結晶層形成工程（ステップＳ１）で多結晶層を形成する方法は、ＰＶＤ法に限られない。例えば、ＣＶＤ（化学気相成長）法によって多結晶層を形成してもよい。また、多結晶層形成工程（ステップＳ１）には、各種の種類のＰＶＤ法を用いることができる。例えば、ＳｉＣの粉体を原料として用いる、熱プラズマＰＶＤを用いてもよい。
【００６０】
非晶質層形成工程（ステップＳ３）において、非晶質層を形成する方法は、アルゴンの中性原子ビーム照射に限られない。例えば、Ｈｅ、水素、Ａｒ、Ｓｉ、Ｃなどの、原子または分子またはイオンなどを注入する方法であってもよい。
【００６１】
単結晶基板１４は、４Ｈ−ＳｉＣの単結晶に限られない。３Ｃ−ＳｉＣや６Ｈ−ＳｉＣなど、様々なポリタイプの単結晶ＳｉＣを単結晶基板１４として用いることができる。
【００６２】
単結晶基板１４を形成するために、水素原子のアブレーションによる剥離技術（スマートカット（登録商標）とも呼ばれる）を用いてもよい。
【００６３】
支持基板１２に使用される材料は、多結晶ＳｉＣに限られない。単結晶基板１４に適用される各種の熱プロセスに対する耐性を有する材料であれば、何れの材料であってもよい。例えば、セラミック材料の混合材料によって形成されている焼結体であってもよい。使用するセラミック材料は、各種の材料でよく、例えば、ＳｉＣ、Ｓｉ、ＡｌＮ、Ａｌ２Ｏ３、ＧａＮ、Ｓｉ３Ｎ４、ＳｉＯ２、Ｔａ２Ｏ５、などのうちの少なくとも１種類の材料であってもよい。
【００６４】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００６５】
１０：接合基板、１１および１３：多結晶層、１１ｂおよび１３ｂ：非晶質層、１２：支持基板、１４：単結晶基板、１０１：チャンバー、１０２：ＦＡＢガン
【図１】
2015220321.tif 000003
【図２】
2015220321.tif 000004
【図３】
2015220321.tif 000005
【図４】
2015220321.tif 000006
【図６】
2015220321.tif 000007
【図７】
2015220321.tif 000008
【図８】
2015220321.tif 000009
【図９】
2015220321.tif 000010
【図１０】
2015220321.tif 000011
【図１１】
2015220321.tif 000012
【図１２】
2015220321.tif 000013
【図５】
2015220321.tif 000014